(57)【要約】【課題】Ａｓ及びＰｂを不純物として含有するスラグにおいて、その不純物の溶出の少ないスラグを、熱処理によらず効率的に製造することができる方法を提供する。【解決手段】本発明に係るスラグの製造方法は、Ｆｅ及びＳｉを主成分とし、Ａｓ及びＰｂを不純物として含有するスラグを、８０℃以上の水温、スラグ１ｔ当たり１０ｍ３以上１００ｍ３以下の水量で水砕処理する工程を含み、前記水砕処理後に得られるスラグは、ＪＩＳＫ００５８−２に準じて測定されるＡｓ及びＰｂの溶出量が１５０ｍｇ／ｋｇ未満であることを特徴としている。【選択図】図１
2018065724.tif 000002
【特許請求の範囲】
【請求項１】
Ｆｅ及びＳｉを主成分とし、Ａｓ及びＰｂを不純物として含有するスラグを、８０℃以上の水温、スラグ１ｔ当たり１０ｍ３以上１００ｍ３以下の水量で水砕処理する工程を含み、
前記水砕処理後に得られるスラグは、ＪＩＳＫ００５８−２に準じて測定されるＡｓ及びＰｂの溶出量が１５０ｍｇ／ｋｇ未満である
スラグの製造方法。
【請求項２】
前記スラグは、Ｐｂを０．０１質量％以上０．２質量％以下、Ａｓを０．０１質量％以上０．２質量％以下の割合で含有する
請求項１に記載のスラグの製造方法。
【請求項３】
前記スラグは、Ｆｅを３５質量％以上４５質量％以下の割合で含有する
請求項１又は２に記載のスラグの製造方法。
【請求項４】
前記スラグは、さらにＣａＯを１．０質量％以上６．０質量％以下の割合で含有する
請求項１乃至３のいずれか１項に記載のスラグの製造方法。
【発明の詳細な説明】
【技術分野】
【０００１】
本発明は、スラグの製造方法に関するものであり、より詳しくは、Ｆｅ及びＳｉを主成分とし、Ａｓ及びＰｂを不純物として含有するスラグから、その不純物の溶出を有効に抑制したスラグを効率的に得るスラグの製造方法に関する。
【背景技術】
【０００２】
コンクリートに配合される細骨材としては、従来、海砂や川砂、砂利等が用いられてきたが、天然資源であるこれらの砂は、環境保護の観点から採取量の削減や禁止の動きが強化されてきている。
【０００３】
このような背景から、非鉄金属製錬、例えば銅の乾式製錬において副生成するスラグについて、コンクリート用細骨材としての適用がＪＩＳ  Ａ５０１１−３として規格化され、安定的に供給可能なことから天然資源の各種砂からの代替の動きが加速している。
【０００４】
ところが、スラグを適用するにあたっては、平成１５年環境省告示第１９号に規定される有害物質の含有量試験（ＪＩＳ  Ｋ００５８−２：２００５）、及び平成３年環境庁告示第４６号に規定される有害物質の溶出量試験（ＪＩＳ  Ｋ００５８−１：２００５）の結果に基づいて、土壌汚染に関する基準を満たすことが求められている。特に、平成１５年環境省告示第１９号に規定される有害物質の含有量試験（ＪＩＳ  Ｋ００５８−２：２００５）に基づく基準では、その規制が強化されており、Ａｓ（砒素）、Ｐｂ（鉛）の溶出量については、可能な限り低減させることが求められている。
【０００５】
例えば、特許文献１〜２、非特許文献１においては、上述した有害物質の含有量試験及び有害物質の溶出量試験の両方において、スラグからのＡｓ及びＰｂの溶出量を抑えたスラグを安定的に製造する技術が示されている。
【０００６】
しかしながら、これらの文献に記載の技術は、スラグを５００℃〜８００℃の温度で３０分以上加熱処理するというものであり、そのため大量のスラグを処理するにあたってかなりの熱エネルギーと時間が必要となる。
【０００７】
銅製錬のプロセス等から生成するスラグは大量であり、大量のスラグを熱エネルギーを多く必要とする熱処理によらず、Ａｓ及びＰｂの溶出量を抑えたスラグを効率的に製造する技術が求められている。
【先行技術文献】
【特許文献】
【０００８】
【特許文献１】特開２０１４−５１７０６号公報
【特許文献２】特開２０１５−１２４０９５号公報
【非特許文献】
【０００９】
【非特許文献１】河原正泰、小森慎太郎、「銅スラグからの重金属の溶出性」、Journal  of  The  Mining  and  Materials  Processing  Institute of Japan、Vol.129（2013）p192-196
【発明の概要】
【発明が解決しようとする課題】
【００１０】
本発明は、このような実情に鑑みて提案されたものであり、Ａｓ及びＰｂを不純物として含有するスラグにおいて、その不純物の溶出の少ないスラグを熱処理によらず効率的に製造することができる方法を提供することを目的とする。
【課題を解決するための手段】
【００１１】
本発明者らは、上述した課題を解決するために鋭意検討を重ねた。その結果、スラグに対して、８０℃以上の水温、スラグ１ｔ当たり１０ｍ３以上１００ｍ３以下の水量で水砕処理することで、大きな熱エネルギーを必要とする熱処理によらず効率的な操作で、Ａｓ及びＰｂの溶出量を有効に抑制したスラグを製造できることを見出し、本発明を完成するに至った。
【００１２】
（１）本発明の第１の発明は、Ｆｅ及びＳｉを主成分とし、Ａｓ及びＰｂを不純物として含有するスラグを、８０℃以上の水温、スラグ１ｔ当たり１０ｍ３以上１００ｍ３以下の水量で水砕処理する工程を含み、前記水砕処理後に得られるスラグは、ＪＩＳＫ００５８−２に準じて測定されるＡｓ及びＰｂの溶出量が１５０ｍｇ／ｋｇ未満である、スラグの製造方法である。
【００１３】
（２）本発明の第２の発明は、第１の発明において、前記スラグは、Ｐｂを０．０１質量％以上０．２質量％以下、Ａｓを０．０１質量％以上０．２質量％以下の割合で含有する、スラグの製造方法である。
【００１４】
（３）本発明の第２の発明は、第１又は第２の発明において、前記スラグは、Ｆｅを３５質量％以上４５質量％以下の割合で含有する、スラグの製造方法である。
【００１５】
（４）本発明の第３の発明は、第１乃至第３のいずれかの発明において、前記スラグは、さらにＣａＯを１．０質量％以上６．０質量％以下の割合で含有する、スラグの製造方法である。
【発明の効果】
【００１６】
本発明によれば、Ａｓ及びＰｂを不純物として含有するスラグにおいて、その不純物の溶出の少ないスラグを、熱処理によらず効率的に製造することができる。
【図面の簡単な説明】
【００１７】
【図１】スラグの製造方法について説明するための図であり、熔錬炉にて得られ錬かん炉から排出された熔融スラグに対して水砕処理を施す流れを示す模式図である。
【発明を実施するための形態】
【００１８】
以下、本発明の具体的な実施形態（以下、「本実施の形態」という）について詳細に説明する。なお、本発明は、以下の実施形態に限定されるものではなく、本発明の要旨を変更しない範囲で種々の変更が可能である。また、本明細書において、「Ｘ〜Ｙ」（Ｘ、Ｙは任意の数値）との表記は、「Ｘ以上Ｙ以下」の意味である。
【００１９】
本実施の形態に係るスラグの製造方法は、銅の乾式製錬等の非鉄金属製錬のプロセスにて副産物として生成されるスラグであって、Ｆｅ及びＳｉを主成分とし、さらにＡｓ及びＰｂを不純物として含有するスラグから、それらＡｓ及びＰｂの溶出量を抑制したスラグを製造する方法である。
【００２０】
なお、主成分とは、スラグ中の含有割合が５１質量％以上のものをいう。Ｆｅ及びＳｉを主成分とするスラグでは、主成分の含有割合とはＦｅ及びＳｉの合計含有割合をいう。
【００２１】
具体的に、このスラグの製造方法は、Ｆｅ及びＳｉを主成分とし、かつＡｓ及びＰｂを不純物として含有するスラグに対して、８０℃以上の水温、スラグ１ｔ当たり１０ｍ３以上１００ｍ３以下の水量で水砕処理する工程を含むことを特徴としている。このような方法により得られる水砕処理後のスラグにおいては、ＪＩＳＫ００５８−２に準じて測定されるＡｓ及びＰｂの溶出量が１５０ｍｇ／ｋｇ未満となる。このように、本実施の形態に係るスラグの製造方法によれば、熱エネルギーを多く必要とする熱処理によらず効率的に、Ａｓ及びＰｂの溶出量の少ないスラグを製造することができる。
【００２２】
また、このような方法によれば、スラグの水砕化の処理のみによって製造することができるため、例えば３０分未満程度の極めて短い時間で、Ａｓ及びＰｂの溶出量を抑制したスラグを効率的に製造することができる。
【００２３】
（原料のスラグ）
原料のスラグは、上述したように、Ｆｅ及びＳｉを主成分とし、さらにＡｓ及びＰｂを含むスラグである。例えば、原料スラグの組成としては、Ｆｅの含有量が３５質量％〜４５質量％であり、ＳｉＯ２の含有量が２５質量％〜４０質量％であり、不純物成分としてＰｂを０．０１質量％〜０．２質量％、Ａｓを０．０１質量％〜０．２質量％の割合で含む。また、この原料スラグにおいては、Ｃｕを０．５質量％〜３．０質量％、ＣａＯを１．０質量％〜６．０質量％、及びその他の不純物として例えばＡｌ２Ｏ３（アルミナ）、ＭｇＯ（マグネシア）等を含んでいてもよい。
【００２４】
なお、このようなスラグとしては、例えば、非鉄製錬スラグ、廃棄物熔融スラグ等が挙げられ、より具体的には、銅の製錬プロセスにて副産物として生成する銅スラグ（例えば、自溶炉スラグ、錬かん炉スラグ）が挙げられる。
【００２５】
（Ａｓ及びＰｂの溶出抑制処理）
本実施の形態に係るスラグの製造方法においては、上述した原料のスラグに対して、８０℃以上の水温、スラグ１ｔ当たり１０ｍ３以上１００ｍ３以下の水量で水砕処理する。このように、所定の条件で原料のスラグに対して水砕処理を施すことで、ＡｓやＰｂの溶出量の少ないスラグを効率的に製造することができる。また、水砕処理によりスラグを急冷することができるため、スラグ組成をより均一にすることができる。なお、水砕処理で使用する水を「水砕水」という。また、「水温」とは、原料のスラグに接触する直前の水砕水の温度である。
【００２６】
一般に、非鉄製錬等の副産物として得られる、Ｆｅ、Ｓｉを主成分とするスラグにおいて、微量含まれている不純物のＡｓやＰｂの溶出量を抑える方法として、結晶化を促進する方法があるが、常温の水砕水により水砕してスラグを得る場合、この水砕処理工程で結晶化を促進させることは難しい。
【００２７】
しかしながら、本発明者らは、８０℃以上の水温、かつスラグ１ｔ当たり１０ｍ３以上１００ｍ３以下の水量で水砕処理にすることで徐冷効果を得ることが可能となり、結晶性を上げる効果から不純物の溶出を抑える効果が得られることを見出した。
【００２８】
水砕処理における水砕水の温度条件について、８０℃未満であると、スラグの結晶化が不十分となり、不純物であるＡｓやＰｂの溶出を抑える効果が得られない。なお、水温の上限値としては、特に限定されないが、水砕水を加温するエネルギーを抑える観点から、９５℃以下とすることが好ましく、９０℃以下とすることがより好ましい。
【００２９】
また、水砕処理における水砕水の水量については、スラグ１ｔ当たり１００ｍ３超であると急冷による結晶化傾向を導くことができない。また、スラグ１ｔ当たり１０ｍ３未満であると水砕処理で得られるスラグの粒径が大きくなってしまう。
【００３０】
以下、より具体的に、銅精錬工程におけるスラグの製造方法について説明する。
【００３１】
例えば、図１に示すように、銅精錬工程においては、原料として、銅精鉱及び銅精鉱以外の銅原料とフラックスとしての珪酸鉱とが自熔炉１等の熔錬炉に装入された後、約１３００℃の高温で熔解されて、比重が相対的に大きいマット２と、比重が相対的に小さいスラグ３とに比重分離される。得られたマット２は、次工程の転炉に送られ、ＦｅとＳが除去されてＣｕ品位が９８％の粗銅となる。一方、不純物の多くが分配されているスラグ３は、自熔炉樋４を通して錬かん炉５に送られ、分離しきれなかったＣｕ分がその錬かん炉５にて分離される。
【００３２】
錬かん炉５でＣｕ分が分離されたスラグは、約１３００℃の熔融スラグ６としてスラグ樋７から排出され、水砕樋８に供給される。このとき、水砕樋８に供給された熔融スラグ６は、水砕樋８内を流れる水砕水により水砕されることで、１００℃以下まで急冷されるとともに細かい粒子に砕かれて水砕スラグとなる。
【００３３】
そして、本実施の形態に係るスラグの製造方法では、水砕ノズル９から水砕樋８に供給される水砕水の水温を８０℃以上とし、さらに水量をスラグ１ｔ当たり１０ｍ３以上１００ｍ３以下に調整して水砕処理する。
【００３４】
ここで、水砕処理においては、処理後の水砕水を系内で循環させ、繰り返し用いるようにしてもよい。水砕処理においては、その水砕水が約１３００℃の熔融スラグ６と接触するため、その一部は蒸発し、一部は温度が８０℃以上に上昇したものとなる。このことから、その蒸発した水温８０℃以上の水砕水を再利用することによって、効率よい熱利用が可能となる。
【００３５】
なお、水砕処理では、水蒸気爆発や水砕樋８での詰まり現象の発生を防ぐため、熔融スラグ６が水流の中に潜り込まないように熔融スラグ６の量や水砕ノズル９からの水量を調整維持することが好ましい。特に、水砕ノズル９から噴出する高圧水（例えば、圧力０．５ＭＰａ〜５ＭＰａ）を用いる方法や、特開２０００−３４５２８号公報に記載された水砕装置を用いる方法を用いることにより、水蒸気爆発や詰まり現象の発生を効果的に防ぐことができる。
【実施例】
【００３６】
以下、本発明の実施例を示してより具体的に説明するが、本発明は以下の実施例に何ら限定されるものではない。
【００３７】
＜原料スラグの調製＞
表１に示したような組成のスラグを原料スラグとして用いた。この原料スラグは、図１に示すように、銅精製工程において錬かん炉５で生成した副産物の熔融スラグ６である。
【００３８】
【表１】
2018065724.tif 000003
【００３９】
＜水砕処理＞
次に、図１に示すように、錬かん炉５から水砕樋８に原料スラグを供給し、水砕ノズル９から放出される圧力１ＭＰａの高圧水砕水により、下記表２の条件に基づいて、水砕処理を施した。
【００４０】
＜加熱処理後に得られたスラグの評価＞
（平成１５年環境省告示第１９号（含有量試験））
ＪＩＳ  Ｋ００５８−２に準じ、得られたスラグを粉砕して試料を得たのち、当該試料を用いて「六価クロム化合物及びシアン化合物以外の物質についての検液の調製」の項に従って検液を調製した。そして、得られた検液を用いて、ＪＩＳ  Ｋ０１０２：２００８に従い、ＩＣＰ−ＡＥＳ（発光分光分析）法によりＰｂ、Ａｓの濃度を測定した。下記表２に測定結果を示す。
【００４１】
【表２】
2018065724.tif 000004
【００４２】
表２の結果に示すように、８０℃以上の水温、スラグ１ｔ当たり１０ｍ３以上１００ｍ３以下の水量で水砕処理を施した実施例１、２では、ＪＩＳ  Ｋ００５８−２に準じて測定されるＡｓ、Ｐｂの溶出量が、規格値の１５０ｍｇ／ｋｇ未満となり、有効に溶出を抑制することができた。
【００４３】
一方、比較例１、２では、水温が低いか、高かったため、Ａｓ、Ｐｂの溶出量は、規格値の１５０ｍｇ／ｋｇを超える値となった。また、比較例３では、水量が多かったため、Ａｓ、Ｐｂの溶出量は、規格値の１５０ｍｇ／ｋｇを超える値となった。
【符号の説明】
【００４４】
１  自熔炉
２  マット
３  スラグ
４  自熔炉樋
５  錬かん炉
６  熔融スラグ
７  スラグ樋
８  水砕樋
９  水砕ノズル
【図１】
2018065724.tif 000005